(57)【特許請求の範囲】
【請求項１】
吸湿性に優れた繊維板であって、
主要な原料として切断または粉砕された藺草が使用されており、結合剤として水溶性高分子または高分子エマルジョンを使用して藺草の表面を強固に覆うことなく吸湿性をもたせたことを特徴とする、
繊維板。
【発明の詳細な説明】
【０００１】
【発明の属する技術分野】
本発明は繊維板に関するものである。更に詳しくは、建材、装飾品の部材、インテリア部材等に使用され、吸湿性に優れた繊維板に関するものである。また、藺草の端材等を有効に使用した繊維板に関するものである。
【０００２】
【従来技術】
建材、装飾品の部材、インテリア部材としては、合板や繊維板が使用されている。繊維板には軟質繊維板、中質繊維板、硬質繊維板、パーティクルボード等がある。軟質繊維板はＪＩＳ  Ａ５９０５により、そして、中質繊維板はＪＩＳ  Ａ５９０６により、共に植物繊維を主な原料とすることが規定されている。また、パーティクルボードはＪＩＳ  Ａ５９０８により、木材小片を主な原料とすることが規定されているが、実際には、植物繊維と木材小片とが併用されたものが多い。
そして、上記各繊維板とも、結合剤として、フェノール樹脂やメラミン樹脂等の有機物やコンクリート等の無機物が使用され、板状に成形されている。
【０００３】
上記繊維板は、▲１▼比重が小さくて軽く、材質・強度が均一である、▲２▼繊維の方向性がなく天然木材のような狂いや変形が少ない、▲３▼腐朽や虫害が少ない、▲４▼幅の広い板を自由に作ることができる等、多くの特徴を有する。
【０００４】
【発明が解決しようとする課題】
しかしながら、上記多くの特徴を有する上記繊維板ではあるが、特に、建材等に使用する場合には、吸湿性が十分でなく、最近のように気密性が大きい建造物に使用した場合には、室内で結露が生じる一つの原因になっていた。
【０００５】
本発明者は、繊維板に結露等を起こしにくい十分な吸湿性を付与するために、植物繊維も含め多くの原料についての検討と実験を行った。その結果、素材として吸湿性に優れている藺草に着目した。
ところで、藺草製品の代表的なものとしては、良く知られているように畳表がある。畳表は、藺草の一本一本を経糸で織り上げた生地を使用し、主として、畳や敷物、その他、それに類する用途に広く使用されている。
【０００６】
上記のような藺草製品を製造する際には所定の長さの藺草が必要なため、数回にわたる工程で選別が行われ、その結果、所定の長さに満たない藺草が相当な量を占めていた。更に、織り上げた段階で畳表の幅を揃えるために両側が切断されるので、先端や根元等の多くの端材が発生していた。これらの所定の長さに満たない藺草や端材は殆どが焼却処分されていた。
そこで、本発明者は、繊維板の原料として、上記のような焼却処分されていた所定の長さに満たない藺草や端材を使用することにより、繊維板に優れた吸湿性を付与できることを見いだし、本発明を完成するに到った。
【０００７】
（本発明の目的）
本発明は、建材、装飾品の部材、インテリア部材等に使用され、吸湿性に優れた繊維板を提供することを目的とする。
更に、藺草の端材等を有効に使用できる繊維板を提供することを目的とする。
【０００８】
【課題を解決するための手段】
上記目的を達成するために講じた本発明の手段は次のとおりである。
【０００９】
第１の発明にあっては、
吸湿性に優れた繊維板であって、
主要な原料として切断または粉砕された藺草が使用されており、結合剤として水溶性高分子または高分子エマルジョンを使用して藺草の表面を強固に覆うことなく吸湿性をもたせたことを特徴とする、
繊維板である。
【００１２】
【実施の形態】
本発明に係る繊維板の原料としては、藺草を主な原料とし、その他に麻、木綿、羊毛、木材片等を併用することができる。当該藺草は切断機や粉砕機によって２ｃｍ〜５ｃｍにしたものが使用できる。
結合剤である水溶性高分子または高分子エマルジョンとしては、ポリビニルアルコール、ポリアクリル酸ナトリウム、ポリエチレンオキサイド、ゴムラテックス等を挙げることができる。しかし、上記には限定されない。
なお、乾燥成分という用語は固形分ともいわれる。
繊維板中における結合剤の乾燥成分の量は、通常は、７％〜５０％である。７％未満であると、結合力が不足し、繊維板の厚みが不均一になり、膨れたり、また、縁部が崩れ易くなることがある。５０％を超えると結合剤が切断または粉砕された藺草を完全に覆ってしまい吸湿性が低下することがある。
【００１３】
繊維板の密度は吸湿性と強度の観点から０．２ｇ／ｃｍ３〜０．７ｇ／ｃｍ３が好ましい。０．２ｇ／ｃｍ３未満であると、強度が不足し建材等に使用しにくくなり、０．７ｇ／ｃｍ３を超えると吸湿性が低下することがある。
【００１４】
（作  用）
本発明に係る繊維板は、主要な原料として切断または粉砕された、吸湿性のよい藺草が使用されている。
従って、当該藺草により、繊維板に大きな吸湿性を付与することができ、当該繊維板を建材、装飾品の部材、インテリア部材等に使用することにより吸湿性の優れた製品を提供できる。
とりわけ、建材等に使用した場合には、一般に気密性が大きく湿気がこもりやすいコンクリートの建造物での結露を防ぐことができる。
また、畳表の製造工程で選別された所定の長さに満たない藺草や幅を揃えるために生じた端材等を多量にかつ有効に利用することができる。
【００１５】
密度が０．２ｇ／ｃｍ３〜０．７ｇ／ｃｍ３であるものは、繊維板としての必要な強度と吸湿性を維持することができる。
【００１６】
水溶性高分子または高分子エマルジョンの乾燥成分が結合剤として含まれているものは、藺草表面を覆っている樹脂分（または蝋分）との親和性が、従来使用されていたフェノール樹脂やメラミン樹脂等程強くはないので、藺草表面を強固に覆ってしまうことはなく、藺草特有の吸湿性を損なうことなく維持できる。
【００１７】
【実施例】
図１は本発明に係る繊維板の斜視図である。
繊維板１は、切断または粉砕され均一に混合された藺草２と木綿糸３と麻糸４とが結合剤５により結合され、板状に成形されたものである。
【００１８】
繊維板１の製造方法について説明する。
下記表１の上段の配合量（乾燥後の重量に換算して表している）に従って、藺草２の端材、木綿糸３、麻糸４及び結合剤（例えば、固形分約５０％のポリクロロプレンゴムラテックス）５を実施例１〜３について用意した。
【００１９】
【表１】
0003559215.tif 000002
【００２０】
藺草２の端材、木綿糸３、麻糸４を粉砕機に入れ混合し粉砕する。藺草２の端材は粉状のものから長さ約５ｍｍの端片まで分布している粉砕物となり、木綿糸３と麻糸４は綿状となった。
【００２１】
これらの混合物を混合機に入れ、所定量の液状の結合剤５を噴霧する。噴霧後３分間攪拌し、全てを均一に分散させる。均一に分散した混合物を６００ｇ計り、金型（深さ１ｃｍ、縦、横ともに４４ｃｍ）に入れ、５ｋｇ／ｃｍ２の圧力と１００℃の温度を５分間かけ成形を行った。
このようにして得られた成形物を金型から取り出し、５ｋｇ／ｃｍ２の圧力と２０℃の温度で冷却プレスを行い、厚み１ｃｍ、縦、横ともに４４ｃｍの繊維板１を得て、これを試料１〜３とした。
【００２２】
このようにして得られた試料１〜３と、比較例としてのインシュレーションボード（木材片８０％と結合剤２０％を使用して成形されている）について、曲げ強度（ｋｇｆ／ｃｍ2）をＪＩＳ  Ａ５９０５に規定されている試験方法で測定した。
また、飽和吸湿率を、タバイエスペック製の恒温恒湿装置を用い、測定条件を下記のように設定し、各試料及び比較例を順次入れ、測定した。
1. 雰囲気を４０℃×９０％ＲＨに設定し、これを飽和吸湿状態とし、重量を２０分毎に測定し、３回以上１％の値を得れば測定を終了し、最大値を飽和吸湿量Ｂ（ｇ）とした。
2. 雰囲気を１００℃と設定し、これを絶乾状態とし、この中で、上記1.の測定を終了した試料を３０分間乾燥させ、放出（または乾燥）後の重量Ａ（ｇ）を測定した。
上記1.と2.の測定によって得られた重量をもとに、式（Ｂ−Ａ）／Ａ×１００により飽和吸湿率を算出した。
上記測定結果を上記表１の下段に示している。
【００２３】
（考  察）
試料１〜３は曲げ強度、飽和吸湿率共に比較例よりも優れており、特にそのうちでも、飽和吸湿率がすぐれている。このように、試料１〜３中に多量に配合されている藺草２が吸湿性に寄与していることが分かる。
また、試料１〜３についてみると、藺草の配合量が多い程、吸湿性が向上しており、上記と合わせて藺草２が吸湿性の向上に大きく寄与していることが更に明確である。
【００２４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
なお、本発明は図示の実施の形態に限定されるものではなく、特許請求の範囲の記載内において種々の変形が可能である。
【００２５】
【発明の効果】
本発明は上記構成を備え、次の効果を有する。
（ａ）本発明に係る繊維板は、主要な原料として切断または粉砕された、吸湿性のよい藺草が使用されている。
従って、当該藺草により、繊維板に大きな吸湿性を付与することができ、当該繊維板を建材、装飾品の部材、インテリア部材等に使用することにより吸湿性の優れた製品を提供できる。
とりわけ、建材等に使用した場合には、一般に気密性が大きく湿気がこもりやすいコンクリートの建造物での結露を防ぐことができる。
また、畳表の製造工程で選別された所定の長さに満たない藺草や幅を揃えるために生じた端材等を多量に有効に利用することができる。
【００２６】
（ｂ）密度が０．２ｇ／ｃｍ３〜０．７ｇ／ｃｍ３であるものは、繊維板としての必要な強度と吸湿性を維持することができる。
【００２７】
（ｃ）水溶性高分子または高分子エマルジョンの乾燥成分が結合剤として含まれているものは、藺草表面を覆っている樹脂分（または蝋分）との親和性が、従来使用されていたフェノール樹脂やメラミン樹脂等程強くはないので、藺草表面を強固に覆ってしまうことはなく、藺草特有の吸湿性を損なうことなく維持できる。
【図面の簡単な説明】
【図１】本発明に係る繊維板の斜視図。
【符号の説明】
１  繊維板
２  藺草
３  木綿糸
４  麻糸
５  結合剤
【図１】
0003559215.tif 000003